(57)【特許請求の範囲】
【請求項１】
Ａ）少なくとも１種のエポキシ樹脂
および
Ｂ）少なくとも２個のアミノ基を有する多環式複素環系化合物を含む少なくとも１種の硬化剤
を含有し、その際、前記多環式複素環系化合物として、２，５−ジアミノ−１，４：３，６−ジアンヒドロ−２，５−ジデオキシ−Ｄ−ヘキシトールを使用する、硬化可能な組成物。
【請求項２】
成分Ａ）として、ビスフェノールＡ−ジグリシジルエーテルをベースとするエポキシ樹脂、ビスフェノールＦ−ジグリシジルエーテルをベースとするエポキシ樹脂および脂環式の型のエポキシ樹脂から成る群から選択される、エポキシ樹脂を使用する、請求項１に記載の硬化可能な組成物。
【請求項３】
成分Ｂ）として、式（Ｉ）の２，５−ジアミノ−１，４：３，６−ジアンヒドロ−２，５−ジデオキシ−Ｄ−マンニトール、式（ＩＩ）の２，５−ジアミノ−１，４：３，６−ジアンヒドロ−２，５−ジデオキシ−Ｄ−グルシトールおよび式（ＩＩＩ）の２，５−ジアミノ−１，４：３，６−ジアンヒドロ−２，５−ジデオキシ−Ｌ−イジトール
【化１】
0005677981.tif 000005
を、単独でまたは混合物の形で使用する、請求項１または２に記載の硬化可能な組成物。
【請求項４】
成分Ｂ）として、ジアミノイソソルビッド（ＩＩ）を使用する、請求項１から３までのいずれか１項に記載の硬化可能な組成物。
【請求項５】
ベンジルアルコール、アルキルフェノールおよび炭化水素系樹脂から成る群から選択される少なくとも１種の改質剤を含む、請求項１から４までのいずれか１項に記載の硬化可能な組成物。
【請求項６】
反応促進剤を含む、請求項１から５までのいずれか１項に記載の硬化可能な組成物。
【請求項７】
反応促進剤として、乳酸および／またはサリチル酸を含む、請求項６に記載の硬化可能な組成物。
【請求項８】
反応促進剤として、第３級アミンを含む、請求項６に記載の硬化可能な組成物。
【請求項９】
反応性希釈剤を含む、請求項１から８までのいずれか１項に記載の硬化可能な組成物。
【請求項１０】
反応性希釈剤として、単官能性または多官能性エポキシ化合物を含む、請求項９に記載の硬化可能な組成物。
【請求項１１】
溶剤を含む、請求項１から１０までのいずれか１項に記載の硬化可能な組成物。
【請求項１２】
さらに顔料および／または充填剤を含む、請求項１から１１までのいずれか１項に記載の硬化可能な組成物。
【請求項１３】
さらなるポリアミンを含む、請求項１から１２までのいずれか１項に記載の硬化可能な組成物。
【請求項１４】
さらなるポリアミンとして、イソホロンジアミン、ジエチレントリアミン、トリメチルヘキサメチレンジアミン、ｍ−フェニレンビス（メチルアミン）、１，３−ビス（アミノメチル）シクロヘキサン、メチレン−ビス（４−アミノシクロヘキサン）、３，３’−ジメチル−４，４’−ジアミノジシクロヘキシル−メタン、Ｎ−アミノエチルピペラジン、ポリオキシアルキレンアミン、ポリアミノアミド、アミンとアクリルニトリルとの反応生成物およびマンニッヒ塩基から成る群から選択されるポリアミンを使用する、請求項１３に記載の硬化可能な組成物。
【請求項１５】
さらなるポリアミンを、使用された全アミンに対して０．５〜９５質量％の量で含む、請求項１３または１４に記載の硬化可能な組成物。
【請求項１６】
硬化可能な組成物を、周囲温度で硬化させる、請求項１から１５までのいずれか１項に記載の硬化可能な組成物の使用。
【請求項１７】
硬化温度が１０〜３５℃である、請求項１６に記載の使用。
【請求項１８】
硬化可能な組成物を、熱硬化させる、請求項１から１５までのいずれか１項に記載の硬化可能な組成物の使用。
【請求項１９】
硬化温度が４０〜１８０℃である、請求項１８に記載の使用。
【請求項２０】
被覆剤における、請求項１から１５までのいずれか１項に記載の硬化可能な組成物の使用。
【請求項２１】
金属、無機下地またはプラスチックを被覆するための、請求項２０に記載の使用。
【請求項２２】
フロアコーティング剤、ラッカー、ポリマーコンクリート、修繕剤、アンカー材料、接着剤、流延材料または含浸剤のための、請求項１から１５までのいずれか１項に記載の硬化可能な組成物の使用。
【請求項２３】
繊維補強材料のための、請求項１から１５までのいずれか１項に記載の硬化可能な組成物の使用。
【請求項２４】
被覆方法、修繕方法、接着方法、流延方法または含浸方法における、請求項１から１５までのいずれか１項に記載の硬化可能な組成物の使用。
【請求項２５】
インフュージョン法、インジェクション法、プレプレグ法、レジントランスファー成形法（ＲＴＭ）、バキュームアシストレジントランスファー成形法（ＶＡＲＴＭ）、構造用リアクティブインジェクション成形法（ＳＲＩＭ）、フィラメントワインディング法、バッグ成形法、プルトルーション法およびハンド−レイアップ法から成る群から選択される方法によって、対象物を製造するための、請求項１から１５までのいずれか１項に記載の硬化可能な組成物の使用。
【請求項２６】
繊維補強材料を製造するための、請求項２５に記載の硬化可能な組成物の使用。
【発明の詳細な説明】
【技術分野】
【０００１】
発明の技術分野
本発明の対象は、本質的に、Ａ）少なくとも１種のエポキシ樹脂およびＢ）少なくとも２個のアミノ基を有する多環式複素環系を含む少なくとも１種の硬化剤を含有する、硬化可能な組成物である。
【０００２】
技術水準
エポキシ樹脂は、１分子あたり２個またはそれ以上のエポキシ基を含有するプレポリマーである。この樹脂と一連の硬化剤との反応は、架橋性ポリマーを導く。このポリマーは、デュロプラスチック性であってもよく、これは、たとえば土木工学（土木建築）、複合材料(繊維補強材料)、流延材料、ラッカーおよび接着剤における使用を見出すことができる。樹脂および硬化剤ならびに土木工学分野におけるその使用に関する概要は、その特性も含めて、H.Schuhmann、"Handbuch Betonschutz durch Beschichtungen"、Expert Verlag 1992、第396頁〜第428頁に記載されている。複合材料分野に関する樹脂および硬化剤の使用は、P.K.Mallick、"Fiber-Reinforced Composites, Materials, Manufacturing, and Design"、CRC Press、第60頁〜第76頁に記載されている。
【０００３】
たとえばWO/1998/013407、WO/2001/009221およびWO/2005/123802から、通常のエポキシ樹脂、たとえば、ビスフェノール−Ａ−ジグリシジルエーテルまたはビスフェノール−Ｆ−ジグリシジルエーテルをベースとするエポキシ樹脂を、数多くの他のアミン系硬化剤および脂肪族ポリアミンまたは脂環式ポリアミン、たとえばジエチレントリアミン（ＤＥＴＡ）またはイソホロンジアミン（ＩＰＤ）に加えて使用することが知られている。このようなアミンは、得られるデュロプラスチック性エポキシド系が、優れた機械的性質（たとえば、高いガラス転移温度）を有するといった利点等を有する。
【０００４】
通常、樹脂および硬化剤は、石油化学由来の源から製造され、これはUS 2008/0009599に、後洗浄された原料をベースとする硬化可能なエポキシ系が記載されており、この際、樹脂のエポキシ成分は、植物性の無水糖アルコールのグリシジルエーテルから構成されるものである。
【０００５】
公知の硬化可能な系のすべてにおける欠点は、種々の使用、たとえば複合材料において頻発するあまりにも高い反応性またはあまりにも急速な硬化である。これは、加工性およびポットライフを顕著に低下させる。さらに、これに付随して生じる高い発熱量は、すべての系に対して、たとえばマトリックスの分解または内圧の発生の形での障害を招く。これらの欠点は、たとえば、インフュージョン法によるものに占められる、風力プラント用ローターブレードの製造の際の硬化可能な系の加工条件下で、あるいは硬化後の劣化した完成品の性質、たとえば変色において示される。
【０００６】
よって、これらの背景から、少ない反応性を有する新規の硬化可能な系についての要求が高まった。
【０００７】
したがって本発明の課題は、一方で技術水準から公知の機械的利点を示し、他方で、長い加工時間が可能な硬化可能な組成物を提供することである。
【０００８】
発明の詳細な説明
驚くべきことに、以下に記載する樹脂および多環式ポリアミンを含む硬化剤を含有する硬化可能な系は、生じるデュロプラスチックの優れた機械的性質と同時に、減少した反応性または延長された加工時間を示す。
【０００９】
本発明の対象は、本質的に、Ａ）少なくとも１種のエポキシ樹脂およびＢ）少なくとも２個のアミノ基を有する多環式複素環系を含む少なくとも１種の硬化剤を含有する、硬化可能な組成物である。
【００１０】
本発明のさらなる対象は、本発明による硬化可能な系の使用である。
【００１１】
さらなる利点は、低い粘性を表す硬度、良好な表面特性および優れた化学薬品耐性で硬化した系である。
【００１２】
本発明に関連して用語「多環式複素環系」とは、少なくとも２個の環を有する環系であり、これらがどのように結合されているかとは無関係であって（これに関して、例えばファン化合物、カテナン化合物およびスピロ化合物も同様）、その際、少なくとも１種の環形成原子は、炭素原子ではない。
【００１３】
本発明に関連して用語「アミノ基」は、特に第１級アミンさらに第２級アミンである。
【００１４】
本発明に関連して用語「脂環式化合物」は、環式化合物、その環が炭素原子のみから構成されているものであって、たとえばシクロアルカン、シクロアルケンおよびシクロアルキンを示す。
【００１５】
記載されたすべての百分率（％）は、別記しない限りにおいて質量％である。
【００１６】
エポキシ樹脂成分Ａ）として、原則すべてのエポキシ樹脂を考慮することができ、これは、アミンを用いて硬化させることができる。エポキシ樹脂として、たとえばビスフェノールＡ−ジグリシジルエーテル、ビスフェノールＦジグリシジルエーテルまたは脂環式のタイプ、たとえば３，４−エポキシシクロヘキシル−エポキシエタンまたは３，４−エポキシシクロヘキシルメチル−３，４−エポキシ−シクロヘキサンカルボキシレートが挙げられる。
【００１７】
本発明によれば、好ましくは成分Ａ）として、その良好な入手可能性に基づいて、石油化学性反応成分（Edukt）から製造されるエポキシ樹脂を使用する。
【００１８】
特に、本発明による硬化可能な組成物中で、ビスフェノールＡ−ジグリシジルエーテルをベースとするエポキシ樹脂、ビスフェノールＦ−ジグリシジルエーテルをベースとするエポキシ樹脂および脂環式の型のエポキシ樹脂、たとえば３，４−エポキシシクロヘキシルエポキシエタンまたは３，４−エポキシシクロヘキシルメチル−３，４−エポキシ−シクトヘキサンカルボキシレートからなる群から選択されるエポキシ樹脂を使用し、その際、ビスフェノールＡをベースとするエポキシ樹脂およびビスフェノールＦをベースとするエポキシ樹脂が特に好ましい。本発明によれば、成分Ａ）としてさらにエポキシ樹脂の混合物を使用することもできる。
【００１９】
成分Ｂ）の硬化剤として、少なくとも２個のアミノ基を有するすべての多環式複素環系を使用することができる。好ましい環系は２〜４個の、特に好ましくは２個の環を有する。多環式複素環系の環は、好ましくは互いに接して縮合されている。
【００２０】
アミノ基は、特に、それぞれ異なる環に対して結合されている。好ましくは、環系は２〜４個の、特に好ましくは２個のアミノ基を有する。
【００２１】
好ましくは、環中の非炭素原子、これはいわゆるヘテロ原子は、窒素、酸素、硫黄から成る群から選択され、その際、酸素が特に好ましい。
【００２２】
特に好ましくは、多環式複素環系として、二無水物糖のポリアミンおよびその脱酸素化合物、好ましくは二無水物ヘキシトールのポリアミンを使用する。
【００２３】
好ましくは、ここでジアミノ−ジアンヒドロ−ジデオキシ−ヘキシトール、特に好ましくは２，５−ジアミノ−１，４：３，６−ジアンヒドロ−２，５−ジデオキシ−Ｄ−ヘキシトールである。
【００２４】
これに関して、今日まで、式（Ｉ）〜（ＩＩＩ）の３個の立体異性体が示されており、これは、好ましくは使用される（たとえば、Bashford, V. G. and Wiggins, L. F. (1950) Anhydrides ofpolyhydric alcohols XII. The amino derivatives of 1,4:3,6-dianhydromannitol, -sorbitol, and L-iditol and their behavior towards nitrous acid. Journal of the Chemical Society 1950 371-374)：２，５−ジアミノ−１，４：３，６−ジアンヒドロ−２，５−ジデオキシ−Ｄ−マンニトール（Ｉ）、２，５−ジアミノ−１，４：３，６−ジアンヒドロ−２，５−ジデオキシ−Ｄ−グルシトール（ＩＩ）および２，５−ジアミノ−１，４：３，６−ジアンヒドロ−２，５−ジデオキシ−Ｌ−イジトール（ＩＩＩ）。３個の立体異性体は、２位および５位のキラリティーにおいて異なる。ここで、アミノ基は、アニール化された５員環のいす型に対してendo, endo（Ｉ）、endo, exo（ＩＩ）またはexo, exo（ＩＩＩ）位で存在していてもよい。
【００２５】
【化１】
0005677981.tif 000002
【００２６】
特に好ましくは、硬化剤として、式（ＩＩ）の化合物を使用し、この場合、これはさらにジアミノイソソルビッド（ＤＡＳ）と呼称される。
【００２７】
本発明によれば、さらに成分Ｂ）として硬化剤の混合物を使用することもできる。
【００２８】
硬化可能な組成物は、さらなるポリアミンを、少なくとも２個またはそれ以上の第１級および／または第２級アミノ基を含有するアミン硬化剤として有していてよい。このようなポリアミンは、たとえばジエチレントリアミン、トリエチレンテトラミン、メチレンジアニリン、ビス（アミノシクロヘキシル）メタン、３，３’−ジメチル−４，４’−ジアミノジシクロヘキシルメタン、トリシクロドデカンジアミン、ノルボルナンジアミン、Ｎ−アミノエチルピペラジン、イソホロンジアミン、ｍ−フェニレンビス（メチルアミン）、１，３および／または１，４−ビス（アミノメチル）シクロヘキサン、トリメチルヘキサメチレンジアミン、ポリオキシアルキレンアミン、ポリアミノアミド、アミンとアクリルニトリルとの反応生成物およびマンニッヒ塩基である。さらなるポリアミンとして、好ましくは、イソホロンジアミン、ジエチレントリアミン、トリメチレンヘキサメチレンジアミン、ｍ−フェニレンビス（メチルアミン）、１，３−ビス（アミノメチル）シクロヘキサン、メチレン−ビス（４−アミノシクロヘキサン）、３，３’−ジメチル−４，４’−ジアミノジシクロヘキシル−メタン、Ｎ−アミノエチルピペラジン、ポリオキシアルキレンアミン、ポリアミノアミド、アミンとアクリルニトリルとの反応生成物およびマンニッヒ塩基から選択されるポリアミンが好ましくは使用され、その際、イソホロンジアミン、ポリオキシアルキレンアミン、ビス（アミノシクロヘキシル）メタン、３，３’−ジメチル−４，４’−ジアミノジシクロヘキシルメタン、Ｎ−アミノエチルピペラジン、ｍ−フェニレンビス（メチルアミン）およびジエチレントリアミンが特に好ましい。
【００２９】
これは、使用したすべてのアミンに対して０．５〜９５質量％の量で、好ましくは１０〜９０質量％の量で、および特に好ましくは２０〜６０質量％の量で使用する。
【００３０】
成分Ａ）および成分Ｂ）ならびに場合によってはさらなるアミンは、一般に化学量論比で硬化する。しかしながらこれとは異なり、硬化剤の型および用途に依存して、望ましい範囲で可能である。
【００３１】
これに関して樹脂および硬化剤を当量で使用する。しかしながらさらに、化学量論比とは異なる量も可能である。
【００３２】
相当する使用分野に応じて、エポキシ樹脂配合物は、さらにエポキシ基を１個またはそれ以上含有する樹脂および１種またはそれ以上の硬度改質剤、反応促進剤、反応性希釈剤、溶剤および／または添加剤、たとえば消泡剤、充填剤および／または顔料を含有する。繊維補強材料の場合には、この配合剤はさらにたとえば相当する繊維および／または不織布を含有する。
【００３３】
改質剤として、特別な化合物、たとえばベンジルアルコール、アルキルフェノールまたは炭化水素樹脂、特にベンジルアルコールが適している。
【００３４】
反応促進剤として、たとえば有機酸、たとえば乳酸およびサリチル酸、あるいは第３級アミンの化合物、たとえばトリス（ジメチルアミノメチル）フェノールおよびベンジルジメチルアミンが挙げられる。
【００３５】
適した反応性希釈剤は、たとえば単官能性または多官能性の、液体エポキシド化合物、たとえば２−エチルヘキシルグリシジルエーテル、ヘキサンジオールジグリシジルエーテルおよびトリメチロールプロパントリグリシジルエーテルである。
【００３６】
使用可能な溶剤として、たとえば芳香族炭化水素、たとえばキシレン、またはアルコール、たとえばエタノール、プロパノールまたはブタノールが挙げられる。
【００３７】
さらに、被覆のための典型的な顔料、たとえば二酸化チタン、酸化鉄顔料およびカーボンブラックおよび充填剤、たとえば滑石、重晶石およびベントナイト（Bentonen）ならびに添加剤、たとえば、特に消泡剤およびレベリング剤を使用する。
【００３８】
使用目的に応じて、このような系は種々の温度で硬化する。したがって、たとえば建築化学および腐食保護の分野においては、たいていは周囲温度で硬化し、その一方でたとえば繊維補強材料の場合には、より高い温度で硬化する（いわゆる熱硬化）。
【００３９】
したがって本発明の対象はさらに、本発明による硬化可能な組成物の使用であり、その際、硬化可能な組成物は周囲温度で硬化し、好ましくは１０〜３５℃、特に好ましくは１５〜３０℃で硬化する。
【００４０】
本発明による硬化可能な組成物は、さらに高められた温度であっても均一な硬化において優れていることから、本発明の対象はさらに、好ましくは４０〜１８０℃で、好ましくは４０〜１８０℃、特に好ましくは５０〜１３０℃で熱硬化する、硬化可能な組成物の使用である。
【００４１】
硬化可能な組成物は被覆のため、特に金属、無機下地およびプラスチック上への被覆のために、ならびにフロアコーティング剤、ラッカー、ポリマーコンクリート、修繕剤系、アンカー材料（Ankermassen）、接着剤、流延材料および含浸剤のため、および特に繊維補強材料のために使用される。
【００４２】
本発明による硬化可能な組成物の接着剤としての使用は、特に、金属、プラスチック、木材、ガラス、ＭＤＦ及び皮革のための接着剤組成物における使用を含む。
【００４３】
本発明のさらなる使用は、本発明による硬化可能な組成物の、被覆方法、修繕方法、接着方法、流延方法および含浸方法における使用、特に土木工学分野における使用である。典型的な加工方法は、たとえば教科書der Lehrbuch der Lacke und Beschichtungen、第７巻上製本第２版、2005年およびH. Schuhmann、"Handbuch Betonschutz durch Beschichtungen"、Expert Verlag 1992年から見出され、たとえば、セルフレベリングフロアコーティング系のための方法、亀裂注入法（Rissinjektionsverfahren）である。
【００４４】
同様に、本発明のさらなる対象は、対象物、特に繊維補強材料を、インフュージョン法、インジェクション法、特にバキュームインジェクション／インフュージョン法、プレプレグ法、レジントランシファー成形法（ＲＴＭ）、バキュームアシストレジントランスファー成形法（ＶＡＲＴＭ）、構造用リアクティブインジェクション成形法（ＳＲＩＭ）、フィラメントワインディング法、バッグ成形法、プルトルーション法およびハンドレイアップ法から成る群から選択される方法によって製造するための、本発明による硬化可能な組成物の使用であり、この際、プレプレグ法が特に好ましい。対象物を製造するための前記加工方法の種々の実施は、当業者に知られており、かつ特に"Composites Technologien",Skript zur ETH-Vorlesung 151-0307-OOL, Version 4.0, Paolo Ermanni, Zurich, 2007年8月およびP.K.Mallick、"Fiber-Reinforced Composites, Materials, Manufacturing, and Design"CRC Pressで見出される。
【００４５】
以下の実施例において、本発明は、本願明細書中のすべての記載および特許請求の範囲からもたらされる本発明およびその使用範囲を実施例に挙げられた実施形態に限定することなしに例証される。
【００４６】
実施例：
例１：土木工学のための系における結果
本発明による硬化可能な組成物１（ｈＺ１）、本発明によらない比較組成物１（ＶＺ１）を製造し、かつ、ここで以下に示す硬化後の種々の性質について試験した。
【００４７】
これに関して、硬化剤成分を製造するために、アミンおよびベンジルアルコールを最初に室温（２５℃）で混合し、その後に少量ずつエポキシ樹脂を添加した。
【００４８】
粘度は、ＤＩＮ５３０１９にしたがって測定した。
【００４９】
ピーク温度は、温度センサ用いて等温で２００ｇの試料について測定した。
【００５０】
ゲル化時間は、同一の２００ｇの試料について流動性を算出することによって測定した。
【００５１】
ガラス転移温度（Ｔｇ）は、示差走査型熱量計を用いて算出し、そのショアー硬度はＤＩＮ５３５０５による。
【００５２】
以下の表は、測定結果を示す。
【００５３】
【表１】
0005677981.tif 000003
【００５４】
ＤＡＳは、土木工学分野におけるエポキシ樹脂のためのアミン系硬化剤成分として良好に適している。より長い加工時間、良好な表面、良好な機械的特性および良好な化学薬品耐性を有する配合物が得られた。
【００５５】
例２：複合材料用途のための系における結果
本発明による硬化可能な組成物２（ｈＺ２）、本発明によらない比較組成物２（ＶＺ２）を、前記に示したようにして製造し、かつ以下の示す硬化後の種々の性質（必要に応じて例１に記載された）について試験した。
【００５６】
熱成形安定性は、ＤＩＮ  ＥＮ  ＩＳＯ  ７５に基づいて測定した。
【００５７】
変換率は、示差走査型熱量計を用いて測定した。
【００５８】
以下の表は、測定結果を示す。
【００５９】
【表２】
0005677981.tif 000004
【００６０】
ＤＡＳは、その少ない反応性および優れた機械的特性に基づいて、複合材に極めて良好に適している。